(57)【特許請求の範囲】
【請求項１】
フィルム形成性ポリマー粒子の水性分散物を含むネイルエナメル組成物であって、該組成物が、少なくとも一つの結合ポリウレタンを組成物全重量に対して０．５から５重量％の量で含み、前記結合ポリウレタンが、親水性配列で分断された、Ｃ６からＣ３０の炭素原子を含む少なくとも二つのアルキル鎖を含むブロックポリマーまたはグラフトポリマーであって、回転速度１００rｐmで２３℃にて測定して少なくとも２Pa・sの粘度を有することを特徴とする組成物。
【請求項２】
粘度が８Pa・s未満であることを特徴とする請求項１に記載の組成物。
【請求項３】
組成物の粘度が、４Pa・sから６Pa・sであることを特徴とする請求項１に記載の組成物。
【請求項４】
結合ポリウレタンが、ポリオキシエチレン化親水性配列を含む請求項１から３のいずれか一項に記載の組成物。
【請求項５】
結合ポリウレタンが、トリブロックポリマーである請求項１から４のいずれか一項に記載の組成物。
【請求項６】
フィルム形成性ポリマーが、フリーラジカルポリマー、多重縮合物、天然起源のポリマー及びこれらの混合物から成る群より選択されることを特徴とする請求項１から５のいずれか一項に記載の組成物。
【請求項７】
フリーラジカルポリマーが、不飽和α，β-エチレン化カルボン酸、前記酸のエステル、前記酸のアミド、ビニルエステル及びスチレンモノマーより選択されるモノマーの重合化によって生じるビニルポリマーからなる群より選択されることを特徴とする請求項６に記載の組成物。
【請求項８】
不飽和α，β-エチレン化カルボン酸が、メタクリラートより選択されることを特徴とする請求項７に記載の組成物。
【請求項９】
多重縮合物が、ポリウレタン、ポリエステル、ポリエステルアミド、ポリアミド、及びエポキシエステル樹脂からなる群より選択されることを特徴とする請求項８に記載の組成物。
【請求項１０】
天然起源のポリマーが、セラック樹脂、サンダラックゴム、ダンマル、エレミ樹脂（elemi resins）、コーパル樹脂、水不溶性セルロースポリマー及びこれらの混合物からなる群より選択されることを特徴とする請求項６に記載の組成物。
【請求項１１】
水性フィルム形成性ポリマー分散物が、ポリウレタン粒子径が２から１００nmのアニオン性ポリエステル−ポリウレタンの水性分散物であることを特徴とする請求項１から５のいずれか一項に記載の組成物。
【請求項１２】
水性フィルム形成性ポリマー分散物が、水性アニオン性ポリエステル−ポリウレタン分散物であって、前記ポリウレタン粒子である乾燥物質を２８％含有する水性分散物の３００μm厚さの塗膜を相対湿度５０％、３０℃にて２４時間乾燥させた後に得られるフィルムの堅さが、５０から３００secondであることを特徴とする請求項１から１１のいずれか一項に記載の組成物。
【請求項１３】
フィルム形成性ポリマーが、組成物全重量に対して、１から５０重量％の量で存在することを特徴とする請求項１から１２のいずれか一項に記載の組成物。
【請求項１４】
乾燥後に得られるフィルムの光沢が、少なくとも８０であることを特徴とする請求項１から１３のいずれか一項に記載の組成物。
【請求項１５】
可塑剤、併合剤（coalescing agent）、着色剤、顔料、真珠層（nacre）、レーキ、抗ＵＶ剤、保存料、界面活性剤、塗膜剤、香料及びモイスチャライザーより選択される少なくとも一つの添加剤をさらに含むことを特徴とする請求項１から１４のいずれか一項に記載の組成物。
【請求項１６】
フィルム形成性ポリマー粒子の水性分散物を含むネイルエナメル組成物における、結合ポリウレタンの使用であって、前記結合ポリウレタンが、親水性配列で分断された、Ｃ６からＣ３０の炭素原子を含む少なくとも二つのアルキル鎖を含むブロックポリマーまたはグラフトポリマーであり、組成物全重量に対して０．５から５重量％の量で含まれ、該組成物に、回転速度１００rpmで２３℃にて測定して少なくとも２Pa・sの粘度を付与することを特徴とする使用。
【請求項１７】
光沢のある及び／または均一なフィルム及び／または優れた被覆を与えるフィルムを製造するための請求項１から１５のいずれか一項に記載の組成物の使用。
【請求項１８】
ワン・コートエナメルとしての、請求項１から１５のいずれか一項に記載の組成物の使用。
【請求項１９】
フィルム形成性エナメルとしての、請求項１から１５いずれか一項に記載の組成物の使用。
【請求項２０】
請求項１から１５のいずれか一項に記載の組成物を爪に適用することを特徴とする爪の美容処理方法。
【請求項２１】
前記組成物のワン・コートが適用されることを特徴とする請求項２０に記載の方法。
【発明の詳細な説明】
【０００１】
【発明の属する技術分野】
本発明は、フィルム形成性ポリマー及び増粘剤の水性分散物を含むネイルエナメルに関する。このエナメルは、爪の美容または治療処理のために使用可能である。
【０００２】
【従来の技術】
欧州特許出願０１４３４８０号公報、仏国特許出願２３９９２３８号公報及び欧州特許出願０６４８４８５号公報には、フィルム形成性ポリマー粒子の水性分散物を含む流体ネイルエナメル組成物が記載されている。
【０００３】
水含有ネイルエナメルにおいては、水相が増粘剤を用いて増粘されることが慣例である。こうした増粘組成物であれば、製品の著しい損失なく包装外で容易に固化させ、製品を処理しようとする領域に均一に分布させること、または、製品を所望の美容効果を得るために十分な量で使用することができる。
【０００４】
しかしながら、こうした組成物が流体であるため、爪を完全に被覆するフィルム、すなわち、フィルムを通して爪が見えないフィルムを得るために二度の被覆を適用することがしばしば必要である。
【０００５】
さらにまた、ネイルエナメルは下記の品質を有していなければならない。爪上でのエナメルの展延が容易であり、優れた化粧品特性、特に滑らかな外観を有する光沢があり、均一なフィルムの製造が可能であること。
【０００６】
【発明が解決しようとする課題】
本願発明の目的は、フィルム形成性ポリマー粒子の水性分散物を含むネイルエナメル組成物を提供することであって、爪上に容易に展延され、爪への一度の塗膜の適用後に、爪を完全に被覆し、光沢のある均一で滑らかなフィルムを得ることである。
【０００７】
【課題を解決するための手段及び発明の実施の形態】
出願人は、粘度を調整し、特に増粘剤を使用することによってこうした組成物が得られることを見出した。
このように、本発明の主題は、フィルム形成性ポリマー粒子の水性分散物を含むネイルエナメル組成物であって、該組成物は、少なくとも一の結合ポリウレタンを効果的な量で含み、回転速度１００rｐmで２３℃にて測定して少なくとも２Pa・sの粘度を有することを特徴とする。
【０００８】
本発明の主題はまた、フィルム形成性ポリマー粒子の水性分散物を含み、回転速度１００rｐmで２３℃にて測定して少なくとも２Pa・sの粘度を有するネイルエナメルにおける結合ポリウレタンの使用である。
【０００９】
本発明の主題はまた、フィルム形成性ポリマー粒子の水性分散物を含むネイルエナメル組成物において、該組成物を回転速度１００rｐmで２３℃にて測定して少なくとも２Pa・sの粘度を有するものとする結合ポリウレタンの使用である。
【００１０】
本発明の主題はまた、光沢のある及び／または均一なフィルム及び／または優れた被覆を与えるフィルムを製造するための上記組成物の使用である。
【００１１】
本発明の主題はまた、上記組成物のワン・コートエナメルとしての使用である。
本発明の主題はまた、上記組成物のフィルム形成性エナメルとしての使用である。
本発明の主題はまた、上記組成物を爪に適用することから成る化粧方法または非治療的な美容方法である。
【００１２】
出願人は、結合ポリマーによりネイルエナメルに著しい特性を与えうるが、流体の堅さをもつネイルエナメルにおいて既知の他の増粘剤は、これらの望ましいレオロジーまたは化粧品特性を与えないことを見出した。例えば粘土、例えばベントナイトまたはモンモリロナイトは、２Pa・sを越える粘度を与えることはなく、セルロースポリマー、例えばヒドロキシエチルセルロースは望ましい粘度ではツヤのないフィルムを与え、結合アクリルポリマーを含むアクリルタイプの増粘剤ポリマーは、望ましい粘度では十分な展延性を与えない。
【００１３】
組成物中の結合ポリウレタンにより、また該組成物の粘度により、爪上に容易に展延可能であり、一度の塗布の適用で優れた被覆を供するフィルムを形成可能なネイルエナメルが得られる。さらに、該フィルムは完全に均一で滑らかであり、刷毛跡のないものである。乾燥後に得られるフィルムもまた、優れた光沢を有する。光沢は、BYK-GARDNER gloss meterを使用し、光線角度６０°にて測定して８０以上、特に８０から１００である。
【００１４】
本発明のネイルエナメルは、爪上に一度の塗膜で厚いフィルムを付着させることができる。さらにまた、本発明のエナメルはフィルム形成性エナメルとしての使用に完全に好適である。
【００１５】
本発明の組成物の粘度は、少なくとも２Pa・s（２０００cps）、好ましくは８Pa・s未満であり、これを越えると該組成物はブラシの使用による適用が不可能である。望ましくは、該組成物の粘度は４Pa・s（４０００cps）から６Pa・s（６０００cps）の範囲である。
粘度は、２３℃にて、No.3のスピンドルを具備したBROOKFIELD DVII粘度計で、回転速度１００rｐmで測定するが、測定は１０分間の回転の後（この時間経過後には、粘度とスピンドルの回転速度が安定するようである）に行う。
【００１６】
結合ポリウレタンは、鎖中に、通常はポリオキシエチレン含有の親水性配列及び、単独の脂肪族連鎖及び／または環状脂肪族連鎖及び／または芳香族連鎖である疎水性配列の両方を含む非イオン性ブロックコポリマーである。
特に、これらのポリマーは、Ｃ6からＣ30炭素原子を含有する少なくとも２の炭化水素含有脂溶性鎖であって、親水性配列に分断されてなり、炭化水素含有鎖は、ペンデント鎖（pendent chains）または疎水性配列の末端の鎖であってよい。特に、一以上のペンデント鎖が与えられる。さらにまた、ポリマーは、親水性配列の一端または両端に炭化水素含有鎖を含有可能である。
【００１７】
ポリマーは、トリブロックまたはマルチブロックポリマーの形態であってよい。したがって、疎水性配列は、鎖の各端にあっても（例えば、中央に疎水性配列をもつトリブロックコポリマー）、端部と鎖中の両方に分布していても（例えばマルチブロックコポリマー）よい。ポリマーはまた、グラフトポリマーまたはスターポリマーであってよい。
【００１８】
ポリマーは、親水性配列が、５０から１０００のオキシエチレン基を含む鎖を含有するポリオキシエチレン含有鎖であるトリブロックコポリマーであることが好ましい。一般的に、結合ポリウレタンは、親水性配列の間にウレタン結合を含み、これがその名の由来である。
拡大すると、結合ポリウレタンはまた、親水性配列が親油性配列にウレタン結合以外の化学結合によって結合したポリマーを含む。
【００１９】
本発明における使用に好適な結合ポリマーの例として挙げることができるのは、HULSにより市販のＣ16−ＯＥ120−Ｃ16ポリマー（商品名Serad FX1100、ウレタン官能基を持ち、重量平均分子量が１３００である分子）であり、ＯＥはオキシエチレン部分である。結合ポリマーは、純粋形態で市販されている。
Ｃ20アルキル鎖及びウレタン結合を有し、水中、乾燥物質２０％で市販されているROHM & HAAS社製のDW 1206Bもまた使用可能である。
【００２０】
これらポリマーの溶液または分散物、特に水または水性アルコール媒体中のものを使用することもまた可能である。挙げることのできるこうしたポリマーの例は、HULS社製のSerad FX1010、Serad FX1035及びSerad FX1070、RHEOX社製、Rheolate 255、Rheolate 278及びRheolate 244である。ROHM & HAAS社製のDW1206F及びDW1206J、並びにAcrysol RM 184またはAcrysol 44、あるいはBORCHERS社製のBORCHIGEL LW 44もまた使用可能である。
【００２１】
本発明において特に使用可能なポリマーは、G. Fonnum, J. Bakke and Fk. Hansenによる文献、Colloid Polym. Sci. 271, 380.389(1993)に記載されている。
【００２２】
本発明の組成物は、上記の粘度を有する組成物を得るに十分な量で一以上の結合ポリウレタンを含有する。望ましくは、結合ポリウレタンは、組成物全重量に対して０．５から５重量％の量で存在可能である。
【００２３】
本発明の組成物における使用のために挙げることのできるフィルム形成性ポリマーは、フリーラジカルタイプポリマーまたは多重縮合物等の合成ポリマー、天然起源のポリマー、及びこれらの混合物である。
【００２４】
“フリーラジカルフィルム形成性ポリマー”との語は、不飽和モノマー、特にエチレンモノマーの重合化によって得られるポリマーを意味し、各モノマーが単独重合をすることができる（多重縮合とは相違する）。
フリーラジカルフィルム形成性ポリマーは、特にビニルポリマーまたはコポリマーであって、特にアクリルポリマーである。
【００２５】
ビニルフィルム形成性ポリマーは、少なくとも一の酸基及び／またはこの酸モノマーのエステル及び／またはこの酸モノマーのアミドを含有するエチレン性不飽和を有するモノマーの重合化によって生成可能である。
好ましくは、アニオン性フリーラジカルフィルム形成性ポリマー、すなわち、酸基を有する少なくとも一のモノマーのあるモノマー群を使用する。
【００２６】
使用可能な酸基を坦持するモノマーの例は、不飽和α，β-エチレン性カルボン酸、例えばアクリル酸、メタクリル酸、クロトン酸、マレイン酸及びイタコン酸である。好ましくは、メタクリル酸及びクロトン酸を使用し、より好ましくはメタクリル酸を使用する。
【００２７】
酸モノマーエステルは、メタクリル酸のエステル（メタクリラートとしても既知）、特にアルキル、特にＣ1−Ｃ20アルキル、好ましくはＣ1−Ｃ8アルキルのメタクリラート、アリールメタクリラート、特にＣ6−Ｃ10アリールのメタクリラート、及びヒドロキシアルキルメタクリラート、特にＣ2−Ｃ6ヒドロキシアルキルメタクリラートから選択されることが望ましい。
【００２８】
挙げることのできるアルキルメタクリラートには、メチルメタクリラート、エチルメタクリラート、ブチルメタクリラート、イソブチルメタクリラート、２-エチルヘキシルメタクリラート及びラウリルメタクリラートが含まれる。
【００２９】
挙げることのできるヒドロキシアルキルメタクリラートには、ヒドロキシエチルアクリラート、２-ヒドロキシプロピルアクリラート、ヒドロキシエチルメタクリラート及び２-ヒドロキシプロピルメタクリラートが含まれる。
【００３０】
挙げることのできるアリールメタクリラートには、ベンジルアクリラート及びフェニルアクリラートが含まれる。
アルキルメタクリラートは、特に好ましいメタクリル酸エステルである。
【００３１】
本発明によれば、エステルのアルキル基はフッ素化されていても過フッ化されていても、すなわち、アルキル基の水素原子の一部または全てがフッ素原子で置換されていても良い。
【００３２】
挙げることのできる酸モノマーアミドの例は、メタクリルアミド、特にＮ-アルキルメタクリルアミド、特にＣ2−Ｃ12アルキルのものである。挙げることのできるＮ-アルキルメタクリルアミドには、Ｎ-エチルアクリルアミド、Ｎ-ｔ-ブチルアクリルアミド及びＮ-ｔ-オクチルアクリルアミドが含まれる。
【００３３】
フィルム形成性ビニルポリマーはまた、ビニルエステル及びスチレンモノマーより選択されるモノマーの単独重合または共重合によって生成可能である。特に、こうしたモノマーは、酸モノマー及び／またはそのエステル及び／またはそのアミドの上記したもの等と重合化可能である。
【００３４】
挙げることのできるビニルエステルの例は、酢酸ビニル、ネオデカン酸ビニル、ピバル酸ビニル、安息香酸ビニル及びｔ-ブチル安息香酸ビニルである。
挙げることのできるスチレンモノマーの例は、スチレン及びα-メチルスチレンである。
【００３５】
記載したモノマーのリストは、限定的なものではなく、アクリル及びビニルモノマーのカテゴリー内の、当業者に知られたあらゆるモノマー（シリコーン含有鎖によって変性されたモノマーを含む）が使用可能である。
【００３６】
本発明における使用に好適なフィルム形成性アクリルポリマーで、挙げることのできるものには、ZENECA社製のNEOCRYL XK-90R、NEOCRYL A-1070R、NEOCRYL A-1090R、NEOCRYL BT-62R、NEOCRYL A-1079R及びNEOCRYL A-523R、及びDOW CHEMICAL社製のDOW LATEX 432Rが含まれる。
【００３７】
このように、フィルム形成性ポリマーとしての使用に好適であるとして挙げることのできる多重縮合物には、アニオン性、カチオン性、非イオン性または両性のポリウレタン、ポリウレタン−ポリアクリラート、ポリウレタン-ポリビニルピロリドン、ポリエステル−ポリウレタン、ポリエーテル−ポリウレタン、ポリウレア及びポリウレア-ポリウレタン、及びこれらの混合物が含まれる。
【００３８】
ポリウレタンは、例えば、単独又は混合物として、
・脂肪族及び／または環状脂肪族及び／または芳香族ポリエステル起源の少なくとも一の配列、及び／または、
・少なくとも一の分枝状または非分枝状のシリコーン配列、例えばポリジメチルシロキサンまたはポリメチルフェニルシロキサン、及び／または、
・フッ化基を含む少なくとも一の配列、
を含む脂肪族、環状脂肪族または芳香族のポリウレタン、ポリウレア／ウレタンまたはポリウレアコポリマーであるとよい。
【００３９】
本発明において定義されるフィルム形成性ポリウレタンはまた、分枝状または非分枝状のポリエステルから、または、ジイソシアナート及びカルボン酸またはカルボキシラート基、あるいはスルホン酸またはスルホナート基、あるいはまた中性化可能第三級アミン基または第四級アンモニウム基のいずれかを更に含む二官能性有機化合物（例えばジヒドロ、ジアミノまたはヒドロキシアミノ）を用いた反応により変性された不安定な水素原子を含むアルキドから得られる。
【００４０】
フィルム形成性ポリウレタンは、ポリエステル−ポリウレタン及びポリエーテル−ポリウレタンから、好ましくはアニオン性ポリエステル−ポリウレタン及びアニオン性ポリエーテル−ポリウレタンから選択可能である。
【００４１】
望ましくは、使用可能なフィルム形成性ポリマー粒子の水性分散物は、アニオン性ポリエステル−ポリウレタンであって、ポリウレタン粒子径が、２から１００ナノメーター（nm）及び／または前記ポリウレタン粒子である乾燥物質を２８％含有する水性分散物の３００μm厚さの塗膜を、相対湿度５０％、３０℃にて２４時間乾燥後に得られるフィルムの堅さが、５０から３００secondである水性分散物である。
【００４２】
フィルム堅さは、ASTM standard D-43-66により、またはFrench Standard NF-T 30-016(October 1981)により、Persoz振り子を使用して測定される。
これらの水性分散物は、フィルム形成性エナメルの製造に完全に好適である。
こうしたアニオン性ポリエステル−ポリウレタン水性分散物としては、特にGOODRICH社により、“AVALURE UR 405R”、“AVALURE UR 410R”及び“SANCURE 2060R”がある。
【００４３】
フィルム形成性ポリマー粒子の水性分散物としては、アニオン性ポリエーテル−ポリウレタン水性分散物、例えば、GOODRICH社製の“SANCURE 878R”またはICI社製の“NEOREZ R 970R”もまた、使用可能である。
【００４４】
ポリエステル、ポリエステルアミド、脂肪鎖ポリエステル、ポリアミド及びポリエステル樹脂もまた、フィルム形成性ポリマーとして使用可能な多重縮合物である。
ポリエステルは、ジカルボン酸とポリオール、特にジオールの多重縮合によって、既知の方法で得られる。
【００４５】
ジカルボン酸は、脂肪族、脂環式または芳香族であってよい。挙げることのできるこうした酸の例は、シュウ酸、マロン酸、ジメチルマロン酸、コハク酸、グルタル酸、アジピン酸、ピメリン酸、２，２-ジメチルグルタル酸、アゼライン酸、スベリン酸、セバシン酸、フマル酸、マレイン酸、イタコン酸、フタル酸、ドデカンジオン酸、１，３-シクロへキサンジカルボン酸、１，４-シクロへキサンジカルボン酸、イソフタル酸、テレフタル酸、２，５-ノルボルナンジカルボン酸、ジグリコール酸、チオジプロピオン酸、２，５-ナフタレンジカルボン酸及び２，６-ナフタレンジカルボン酸である。これらのジカルボン酸モノマーは、単独または少なくとも二つのジカルボン酸モノマーを組み合わせて使用可能である。これらのモノマーでは、フタル酸、イソフタル酸及びテレフタル酸が、好ましく選択される。
【００４６】
ジオールは、肪族、脂環式または芳香族のジオールから選択可能である。好ましくは、下記より選択されるジオールが使用される。エチレングリコール、ジエチレングリコール、トリエチレングリコール、１，３-プロパノール、シクロヘキサンジメタノール、４-ブタンジオール。使用可能な他の好適なポリオールは、グリセロール、ペンタエリトリトール、ソルビトールまたはトリメチロールプロパンである。
【００４７】
ポリエステルアミドは、ポリエステルの場合と類似の方法で、ジアミン又はアミノアルコールの二塩基酸との多重縮合によって得られる。好適なジアミンは、エチレンジアミン、ヘキサメチレンジアミン及びメタ-またはパラ-フェニレンジアミンである。好適なアミノアルコールはモノエタノールアミンである。
【００４８】
ポリエステルはまた、-SO3M基において、Ｍが水素原子、アンモニウムイオンNH4+または金属イオン、例えばNa+、Li+、K+、Mg2+、Ca2+、Cu2+、Fe2+またはFe3+イオンを表す少なくとも一の基を担持する少なくとも一のモノマーをさらに含有可能である。特に、こうした-SO3M基を含む二官能性芳香族モノマーが使用可能である。
【００４９】
上記のように-SO3M基を更に坦持する二官能性芳香族モノマーの芳香核は、例えば、ベンゼン、ナフタレン、アントラセン、ビフェニル、オキシビフェニル、スルホニルビフェニル、及びメチレンビフェニル核より選択可能である。挙げることのできる-SO3M基を更に坦持する二官能性芳香族モノマーの例は、スルホイソフタル酸、スルホテレフタル酸、スルホフタル酸、４-スルホナフタレン-２，７-ジカルボン酸である。
【００５０】
好ましくは、本発明の組成物は、イソフタラート／スルホイソフタラートベースのコポリマー、特にジエチレングリコール、シクロヘキサンジメタノール、イソフタル酸及びスルホイソフタル酸の縮合により得られるコポリマーを使用する。こうしたポリマーは、例えば、Eastman Chemical Products社より、Eastman AQの名で市販されている。
【００５１】
天然起源のポリマーは、変性されていてもよく、セラック樹脂、サンダラックゴム、ダンマル、エレミ樹脂（elemi resins）、コーパル樹脂、水不溶性セルロースポリマー及びこれらの混合物からなる群より選択可能である。
【００５２】
一以上のフリーラジカルモノマーの、ポリウレタン、ポリウレア、ポリエステル、ポリエステルアミド及び／またはアルキドより選択される少なくとも一のポリマーの既存の粒子の内部及び／または部分的に表面上で一以上のフリーラジカルモノマーのフリーラジカル重合により生じるポリマーもまた挙げることができる。これらのポリマーは、一般的にハイブリッドポリマーと呼称される。
【００５３】
一以上のフィルム形成性ポリマーを含む分散物は、当業者の技術常識に基づいて調製可能である。
【００５４】
水性ポリマー分散物の粒子径としては、１０から５００nm、好ましくは２０から３００nmの範囲が可能である。
水性分散物中のポリマーは、本発明の組成物中、組成物全重量に対してフィルム形成性ポリマーの乾燥物質の量にして１から５０重量％、好ましくは５から４５重量％で存在可能である。
【００５５】
本発明の組成物のフィルム形成特性を向上させるため、該組成物は、当業者には既知の可塑剤及び／または併合剤を含有可能である。
【００５６】
さらにまた、本発明の組成物は、化粧品組成物、特に局所用化粧品組成物において通常使用される添加剤を含有可能である。添加剤の例は、着色剤、顔料、真珠層（nacre）、レーキ、抗ＵＶ剤、保存料、界面活性剤、塗膜剤、香料及びモイスチャライザーである。明らかに、当業者であれば、これら任意の添加剤及び／またはその量を、本発明の組成物の有利な特性を、行おうとする添加によって変化させる、または本質的に変化させることのないように選択し、ひいては上記の粘度を有する組成物の製造を可能にするであろう。
【００５７】
本発明の組成物は、自然のまたは人工の爪に適用可能である。
本発明を詳説するが、その範囲をいかなる意味でも限定するものではない実施例をここに与える。
【００５８】
各組成物について、粘度は、２３℃にて、No.3のスピンドルを具備したBROOKFIELD DVII粘度計で、回転速度１００rｐmで測定したが、測定は１０分間の回転の後（この時間経過後には、粘度とスピンドルの回転速度が安定するようである）に行った。
【００５９】
【実施例】
（実施例１）
下記の組成を有するネイルエナメルを室温で単に混合することにより調製した。
0004005274.tif 000002
【００６０】
該組成物の粘度は、４．５Pa・sであった。
該エナメルは、爪に容易に適用でき、一度の塗布で被覆した後に滑らかで均一及び光沢のあるフィルムを生成し、これは刷毛跡のない、爪を完全に被覆するものであった。
【００６１】
（実施例２）
下記の組成を有するネイルエナメルを調製した。
0004005274.tif 000003
【００６２】
該組成物の粘度は、５．２Pa・sであった。
該エナメルは、爪に容易に適用でき、一度の塗布で被覆した後に滑らかで均一及び光沢のあるフィルムを生成し、これには刷毛跡のない、爪を完全に被覆するものであった。
【００６３】
（実施例３から８：比較例）
下記の組成を有するネイルエナメルを室温で単に混合することにより調製した。
0004005274.tif 000004
【００６４】
下記の表に記載した組成（ベース＋増粘剤）を有する６のネイルエナメルを調製し、一度の塗布で被覆されたエナメルの化粧品特性を研究した。乾燥後に得られたフィルムの光沢を測定し、フィルムの外観及び塗布したネイルエナメルの仕上がりを評価した。
下記の結果が得られた。
【００６５】
【表１】
0004005274.tif 000005
【００６６】
増粘剤：記載の量は、乾燥物質としてである。
Ｅ１：BORCHERS社製、BORCHIGEL LW 44
Ｅ２：SERVO HULS社製、Serad FX 1070
Ｅ３：RHEOX社製、Rheolate 205
Ｅ４：SERVO HULS社製、Serad FX1100
Ｅ５：ROHM & HAAS社製、Acrysol 33アクリルコポリマー
Ｅ６：COATEX社製、Thixol 53Lアクリルコポリマー
【００６７】
光沢を、対照カード（contrast card）に３００μm厚さに塗布し、５０％の相対湿度を有する環境中に２４時間維持した湿ったフィルムについて光沢を測定した。測定は、BYK-GARDNER gloss meterを使用し、光線角度６０°にて行った。
【００６８】
本発明の組成物３から６によってのみ、光沢のある滑らかなフィルムが得られ、刷毛跡も見られなかった。
【００６９】
（本発明によらない）組成物７は、光沢において劣り、あまり滑らかでないフィルムを生成し、これには刷毛跡が見られた。
（本発明によらない）組成物８は、不均一なフィルムを生成し、ネイルエナメルの仕上がりはあまり良好ではなかった。